(57)【要約】      （修正有）【課題】有効径が小さく、薄い切断砥石ブレードを用いて、高さのある希土類焼結磁石を、切断面における段差の形成を抑制して、高精度に切断することができるマルチ切断加工方法を提供する。【解決手段】マルチ切断加工方法は、薄板円板状の台板１１ｂの外周縁部に砥石外周刃１１ａを備える切断砥石ブレード１１を、回転軸方向に沿って複数配列したマルチ切断刃１を切断砥石ブレード１１の回転面に沿って移動可能に配設し、複数の切断砥石ブレード１１を回転させて、希土類焼結磁石Ｍの一方側から他方側に向けて切削操作を開始し、希土類焼結磁石Ｍを分断することなく一旦切削操作を停止し、希土類焼結磁石Ｍの位置を固定した状態で、マルチ切断刃１を希土類焼結磁石Ｍの他方側に切断砥石ブレード１１の回転面に沿って移動させて、希土類焼結磁石Ｍの他方側から一方側に向けて切削操作を再開し、一方側及び他方側から形成される切削溝を連通させて切断する。【選択図】図２
2018103336.tif 000002
【特許請求の範囲】
【請求項１】
薄板円板状の台板の外周縁部に砥石外周刃を備える切断砥石ブレードを、回転軸にその軸方向に沿って所定の間隔で複数配列したマルチ切断刃を用い、上記複数の切断砥石ブレードを回転させて希土類焼結磁石を切削してマルチ切断加工する方法であって、
上記マルチ切断刃を、上記切断砥石ブレードの回転面に沿って移動可能に配設し、上記複数の切断砥石ブレードを回転させて、希土類焼結磁石の一方側から他方側に向けて切削操作を開始し、希土類焼結磁石を分断することなく一旦切削操作を停止し、希土類焼結磁石の位置を固定した状態で、上記マルチ切断刃を、希土類焼結磁石の他方側に上記切断砥石ブレードの回転面に沿って移動させて、希土類焼結磁石の上記他方側から上記一方側に向けて切削操作を再開し、上記一方側及び他方側から形成される切削溝を連通させて切断することを特徴とする希土類焼結磁石のマルチ切断加工方法。
【請求項２】
上記一方側及び他方側が、各々、水平方向の一方側及び他方側であることを特徴とする請求項１記載のマルチ切断加工方法。
【請求項３】
上記一端側及び他端側の各々の切削操作において、上記切断砥石ブレードが鉛直方向に移動する際に希土類焼結磁石を切削することを特徴とする請求項２記載のマルチ切断加工方法。
【請求項４】
希土類焼結磁石を、固定治具により上下で挟持して固定治具内に固定し、該固定治具の位置を固定することにより、希土類焼結磁石の位置を固定することを特徴とする請求項２又は３記載のマルチ切断加工方法。
【請求項５】
上記固定治具が、希土類焼結磁石が載置されるベースをなす第１の挟持体と、希土類焼結磁石上に配設される第２の挟持体と、第１及び第２の挟持体に、希土類焼結磁石の上下の一方又は双方から希土類焼結磁石に押圧力を与える押圧部材とを備え、上記第１及び第２の挟持体の一方又は双方の、希土類焼結磁石との接触部近傍に、希土類焼結磁石の被切断面側の一方又は双方から上記挟持体の内部に向かって略水平に溝が形成されることにより、上記挟持体の希土類焼結磁石側に弾性片が形成されており、該弾性片の上方又は下方への移動により生じる弾発力により、上記第１及び第２の挟持体の間で上記希土類焼結磁石が支持されるように構成されていることを特徴とする請求項４記載のマルチ切断加工方法。
【請求項６】
上記弾性片が形成された挟持体の希土類焼結磁石側において、希土類焼結磁石の被切断面側の双方の一部が高く形成され、該挟持体が、上記希土類焼結磁石の挟持体と対向する面の一部のみと接触するように構成されていることを特徴とする請求項５記載のマルチ切断加工方法。
【請求項７】
上記挟持体の希土類焼結磁石側において、希土類焼結磁石の被切断面側の双方の縁部に、上記希土類焼結磁石の脱落を防止するための係止部が設けられていることを特徴とする請求項５又は６記載のマルチ切断加工方法。
【請求項８】
上記第１の挟持体のみに上記弾性片が形成され、上記第２の挟持体の希土類焼結磁石との接触面が、平面状に形成され、上記希土類焼結磁石の挟持体と対向する面の全体と接触するように構成されていることを特徴とする請求項５乃至７のいずれか１項記載のマルチ切断加工方法。
【請求項９】
上記一端側及び他端側の各々において、上記第１の挟持体側から第２の挟持体側へ上記切断砥石ブレードを鉛直方向に移動させて、上記希土類焼結磁石を切削することを特徴とする請求項８記載のマルチ切断加工方法。
【請求項１０】
上記切削加工における切断砥石ブレードの切削点において、上記切断砥石ブレードの回転方向が、上記切断砥石ブレードの移動方向と逆向きとなるように、上記切断砥石ブレードを回転させることを特徴とする請求項２乃至９のいずれか１項記載のマルチ切断加工方法。
【発明の詳細な説明】
【技術分野】
【０００１】
本発明は、Ｎｄ−Ｆｅ−Ｂ系焼結磁石に代表される希土類焼結磁石をマルチ切断する際の切断加工方法に関するものである。
【背景技術】
【０００２】
焼結磁石の製品を製造する場合、プレス成形の段階で製品形状とほぼ同様な形状とする１個取りを行う場合と、大きなブロック状に成形し、加工工程で切断する場合（多数個取り）があるが、小さい製品や磁化方向の厚みが薄い製品を製造する場合、プレス成形、焼結において正常な形状の焼結体を得ることが難しいため、焼結磁石の製品においては、多数個取りが一般的である。
【０００３】
希土類焼結磁石の切断刃としては、薄板円板を台板としてその外周部分にダイヤモンド砥粒などを固着した砥石外周切断刃が、生産性の点から主に用いられている。これは、外周切断刃の場合、例えば、外周縁部に砥粒部を薄板円板の砥石台板に固着した外周切断刃を複数、スペーサーを介して回転軸（シャフト）に取り付け、組み上げたマルチ切断刃を用いれば、一度に多数個取りができるいわゆるマルチ切断が可能であるからである。
【０００４】
近年、希土類焼結磁石の生産効率化を求め、切断する磁石ブロックの更なる大型化が進み、切断高さが高くなる傾向にある。磁石高さが高い場合、切断砥石ブレードの有効径、即ち、回転軸又はスペーサーから切断砥石ブレード外周までの距離（切断砥石ブレードが切断できる最大高さに相当する）を長くする必要があるが、この場合、切断砥石ブレードがより変形しやすく、特に、回転軸方向にぶれやすくなり、切断された希土類焼結磁石の形状や寸法精度が悪化する。これを防ぐために、従来は、切断砥石ブレードを厚くしていたが、切断砥石ブレードを厚くすると、切削される幅が広くなるため、薄い切断砥石ブレードを用いる場合と比べて、同一サイズの磁石ブロックからの製品取り数が減少してしまうという問題があり、希土類金属の高騰が進む中、製品取り数の減少は、希土類焼結磁石製品の製造コストに大きく影響することになる。
【０００５】
一方、切断砥石ブレードの有効径を長くすることなく、切断高さが高い磁石を切断する方法としては、磁石ブロックの上半分を切断した後、磁石ブロックの天地を反転させて、下半分（反転後の上半分）を切断する方法があり、この方法であれば、磁石ブロックを一方向のみから切断する方法に比べて、切断砥石ブレードの有効径を約半分とすることができるので、上述した寸法精度の問題や、切断砥石ブレードを厚くした場合の切削幅の問題を抑えることができる一方、天地反転の際、切断位置の位置合わせを厳密にする必要がある。そのため、切断位置の位置合わせに多くの時間が必要になる上、切断位置が少しでもずれてしまうと、切断面の上下に段差が生じてしまい、その場合、切断後に、平面研削加工により段差を解消することになるが、実生産のような、連続して切断を実施する場合においては、切断面に段差を生じさせることなく全ての磁石ブロックを切断することは実質上不可能であるから、通常は、平面研削加工における相応の取り代を考慮して、磁石を厚めに切断することになるため、この場合も、同一サイズの磁石ブロックからの製品取り数が減少してしまうことになる。
【先行技術文献】
【特許文献】
【０００６】
【特許文献１】特開２０１０−１１０８５０号公報
【特許文献２】特開２０１０−１１０８５１号公報
【特許文献３】特開２０１０−１１０９６６号公報
【特許文献４】特開２０１１−１５６６５５号公報
【特許文献５】特開２０１１−１５６８６３号公報
【特許文献６】特開２０１２−０００７０８号公報
【発明の概要】
【発明が解決しようとする課題】
【０００７】
本発明は、上記事情に鑑みなされたものであり、希土類焼結磁石のマルチ切断において、切断砥石ブレードの有効径を小さくし、かつ薄い切断砥石ブレードを用いて、高さのある希土類焼結磁石ブロックを、切断面における段差の形成を抑制して、高精度に切断することができる希土類焼結磁石のマルチ切断加工方法を提供することを目的とする。
【課題を解決するための手段】
【０００８】
本発明者らは、上記目的を達成するため鋭意検討した結果、薄板円板状の台板の外周縁部に砥石外周刃を備える切断砥石ブレードを、回転軸にその軸方向に沿って所定の間隔で複数配列したマルチ切断刃を用い、マルチ切断刃を、切断砥石ブレードの回転面に沿って移動可能に配設し、複数の切断砥石ブレードを回転させて、希土類焼結磁石の一方側から他方側に向けて切削操作を開始し、希土類焼結磁石を分断することなく一旦切削操作を停止し、希土類焼結磁石の位置を固定した状態で、マルチ切断刃を、希土類焼結磁石の他方側に切断砥石ブレードの回転面に沿って移動させて、希土類焼結磁石の他方側から一方側に向けて切削操作を再開し、一方側及び他方側から形成される切削溝を連通させて切断すれば、切断砥石ブレードの有効径が小さく、かつ薄い切断砥石ブレードを用い、磁石ブロックの位置合わせをすることなく、移動方向が切断砥石ブレードの回転面に沿った方向に規制されたマルチ切断刃を移動させて、高さのある希土類焼結磁石ブロックを、切断面における段差の形成を抑制して、高精度に切断でき、高い生産性で希土類焼結磁石ブロックから希土類焼結磁石片を製造できることを見出した。
【０００９】
そして、このような希土類焼結磁石のマルチ切断加工において、特に、上記一方側及び他方側を、各々、水平方向の一方側及び他方側とした場合、希土類焼結磁石が載置されるベースをなす第１の挟持体と、希土類焼結磁石上に配設される第２の挟持体と、第１及び第２の挟持体に、希土類焼結磁石の上下の一方又は双方から希土類焼結磁石に押圧力を与える押圧部材とを備え、第１及び第２の挟持体の一方又は双方の、希土類焼結磁石との接触部近傍に、希土類焼結磁石の被切断面側の一方又は双方から挟持体の内部に向かって略水平に溝が形成されることにより、挟持体の希土類焼結磁石側に弾性片が形成されており、弾性片の上方又は下方への移動により生じる弾発力により、第１及び第２の挟持体の間で希土類焼結磁石が支持されるように構成された固定治具が、その構造上、大きな力が加えられると、比較的、割れや欠けが発生しやすい希土類焼結磁石を、強固ではあるが、柔軟性をもって効果的に上下で固定することができ、水平方向の一方側及び他方側から希土類焼結磁石を切削する場合において、上述したマルチ切断加工における高精度切断に効果的に寄与することを見出し、本発明をなすに至った。
【００１０】
従って、本発明は、以下の希土類焼結磁石のマルチ切断加工方法を提供する。
請求項１：
薄板円板状の台板の外周縁部に砥石外周刃を備える切断砥石ブレードを、回転軸にその軸方向に沿って所定の間隔で複数配列したマルチ切断刃を用い、上記複数の切断砥石ブレードを回転させて希土類焼結磁石を切削してマルチ切断加工する方法であって、
上記マルチ切断刃を、上記切断砥石ブレードの回転面に沿って移動可能に配設し、上記複数の切断砥石ブレードを回転させて、希土類焼結磁石の一方側から他方側に向けて切削操作を開始し、希土類焼結磁石を分断することなく一旦切削操作を停止し、希土類焼結磁石の位置を固定した状態で、上記マルチ切断刃を、希土類焼結磁石の他方側に上記切断砥石ブレードの回転面に沿って移動させて、希土類焼結磁石の上記他方側から上記一方側に向けて切削操作を再開し、上記一方側及び他方側から形成される切削溝を連通させて切断することを特徴とする希土類焼結磁石のマルチ切断加工方法。
請求項２：
上記一方側及び他方側が、各々、水平方向の一方側及び他方側であることを特徴とする請求項１記載のマルチ切断加工方法。
請求項３：
上記一端側及び他端側の各々の切削操作において、上記切断砥石ブレードが鉛直方向に移動する際に希土類焼結磁石を切削することを特徴とする請求項２記載のマルチ切断加工方法。
請求項４：
希土類焼結磁石を、固定治具により上下で挟持して固定治具内に固定し、該固定治具の位置を固定することにより、希土類焼結磁石の位置を固定することを特徴とする請求項２又は３記載のマルチ切断加工方法。
請求項５：
上記固定治具が、希土類焼結磁石が載置されるベースをなす第１の挟持体と、希土類焼結磁石上に配設される第２の挟持体と、第１及び第２の挟持体に、希土類焼結磁石の上下の一方又は双方から希土類焼結磁石に押圧力を与える押圧部材とを備え、上記第１及び第２の挟持体の一方又は双方の、希土類焼結磁石との接触部近傍に、希土類焼結磁石の被切断面側の一方又は双方から上記挟持体の内部に向かって略水平に溝が形成されることにより、上記挟持体の希土類焼結磁石側に弾性片が形成されており、該弾性片の上方又は下方への移動により生じる弾発力により、上記第１及び第２の挟持体の間で上記希土類焼結磁石が支持されるように構成されていることを特徴とする請求項４記載のマルチ切断加工方法。
請求項６：
上記弾性片が形成された挟持体の希土類焼結磁石側において、希土類焼結磁石の被切断面側の双方の一部が高く形成され、該挟持体が、上記希土類焼結磁石の挟持体と対向する面の一部のみと接触するように構成されていることを特徴とする請求項５記載のマルチ切断加工方法。
請求項７：
上記挟持体の希土類焼結磁石側において、希土類焼結磁石の被切断面側の双方の縁部に、上記希土類焼結磁石の脱落を防止するための係止部が設けられていることを特徴とする請求項５又は６記載のマルチ切断加工方法。
請求項８：
上記第１の挟持体のみに上記弾性片が形成され、上記第２の挟持体の希土類焼結磁石との接触面が、平面状に形成され、上記希土類焼結磁石の挟持体と対向する面の全体と接触するように構成されていることを特徴とする請求項５乃至７のいずれか１項記載のマルチ切断加工方法。
請求項９：
上記一端側及び他端側の各々において、上記第１の挟持体側から第２の挟持体側へ上記切断砥石ブレードを鉛直方向に移動させて、上記希土類焼結磁石を切削することを特徴とする請求項８記載のマルチ切断加工方法。
請求項１０：
上記切削加工における切断砥石ブレードの切削点において、上記切断砥石ブレードの回転方向が、上記切断砥石ブレードの移動方向と逆向きとなるように、上記切断砥石ブレードを回転させることを特徴とする請求項２乃至９のいずれか１項記載のマルチ切断加工方法。
【発明の効果】
【００１１】
本発明によれば、希土類焼結磁石のマルチ切断において、切断砥石ブレードの有効径が小さく、かつ薄い切断砥石ブレードを用いて、高さのある希土類焼結磁石ブロックを、切断面における段差の形成を抑制して、高精度に切断することができる。
【図面の簡単な説明】
【００１２】
【図１】本発明に用いられるマルチ切断刃の一例を示す斜視図である。
【図２】本発明のマルチ切断加工方法の一例の説明図であり、（Ａ）はマルチ切断刃を希土類焼結磁石の一方側に配置した状態、（Ｂ）は希土類焼結磁石の一方側を切削している状態、（Ｃ）は希土類焼結磁石の一方側の切削が終了した状態、（Ｄ）はマルチ切断刃を希土類焼結磁石の他方側に移動させた状態、（Ｅ）は希土類焼結磁石の他方側を切削している状態、（Ｆ）は希土類焼結磁石の他方側の切削が終了した状態を、各々示す。
【図３】本発明に用いられるマルチ切断刃のマルチ切断砥石ブレードを冷却液供給ノズルに挿入した状態を示す図であり、（Ａ）は正面図、（Ｂ）は側面図である。また、（Ｃ）は、（Ａ）及び（Ｂ）の冷却液供給ノズルのみをスリット側からみた底面図である。
【図４】本発明の固定治具の一例を示す図であり、（Ａ）は断面図、（Ｂ）は側面図である。
【図５】本発明の固定治具の第１の挟持体の他の例を示す部分側面図である。
【発明を実施するための形態】
【００１３】
以下、本発明について、更に詳しく説明する。
本発明において、希土類焼結磁石は、薄板円板状の台板の外周縁部に砥石外周刃を備える切断砥石ブレードを、回転軸にその軸方向に沿って所定の間隔で複数配列したマルチ切断刃を用い、複数の切断砥石ブレードを回転させて希土類焼結磁石を切削してマルチ切断加工する。
【００１４】
このマルチ切断加工には、従来公知の外周刃切断用の切断砥石ブレードを用いることができ、例えば、図１に示されるような、外周縁部に砥石外周刃（砥粒部）１１ａを薄板円板状（この場合は、円板の中心部に回転軸を貫通させるための円形の穴が形成されている）の台板１１ｂに固着した切断砥石ブレード（外周刃）１１を複数（図２に示されているものの場合は１９であり、その数は限定されないが、通常は２〜１００である）、スペーサー（図示せず）を介して回転軸（シャフト）１２に取り付け、組み上げたマルチ切断刃（マルチ切断砥石ブレード）１を用いることができる。
【００１５】
台板の大きさは、特に限定されるものではないが、外径が８０〜２５０ｍｍ、好ましくは１００〜２００ｍｍ、厚みが０．１〜１．４ｍｍ、特に０．２〜１．０ｍｍのものが好ましく、台板の中心部に回転軸を貫通させるための円形の穴が形成されている場合、内穴の直径が３０〜１００ｍｍ、好ましくは４０〜９０ｍｍの寸法を有するものであることが好ましい。
【００１６】
また、切断砥石ブレードの台板の材質は、ＳＫ、ＳＫＳ、ＳＫＤ、ＳＫＴ、ＳＫＨなど切断刃に用いられる材質のいずれであってもよいが、超硬台板を使用することで一層の薄刃化が可能であるため好ましい。台板となる超硬合金としては、ＷＣ、ＴｉＣ、ＭｏＣ、ＮｂＣ、ＴａＣ、Ｃｒ3Ｃ2などの周期表ＩＶＡ族（４族）、ＶＡ族（５族）、ＶＩＡ族（６族）に属する金属の炭化物粉末をＦｅ、Ｃｏ、Ｎｉ、Ｍｏ、Ｃｕ、Ｐｂ、Ｓｎ、又はそれらの合金を用いて焼結して結合させた合金が好ましく、これらの中でも特にＷＣ−Ｃｏ系、ＷＣ−Ｎｉ系、ＴｉＣ−Ｃｏ系、ＷＣ−ＴｉＣ−ＴａＣ−Ｃｏ系の代表的なものを用いることが特に好ましい。
【００１７】
一方、砥石外周刃（砥粒部）は、台板の外周縁部を覆うように形成され、砥粒部としては、砥粒と結合材とからなるものが挙げられ、結合材によりダイヤモンド砥粒、ｃＢＮ砥粒又はダイヤモンド砥粒とｃＢＮ砥粒との混合砥粒が台板の外周縁部に結合されたものが挙げられる。このような外周刃の砥粒の結合剤として、樹脂結合剤であるレジンボンド、金属結合剤であるメタルボンド及びメッキによる電着の３種類が代表的であり、いずれを用いてもよい。
【００１８】
台板の厚さ方向に沿った砥石外周刃の幅は、（台板の厚さ＋０．０１）ｍｍ〜（台板の厚さ＋４）ｍｍ、特に（台板の厚さ＋０．０２）ｍｍ〜（台板の厚さ＋１）ｍｍとすることが好適である。また、砥石外周刃の台板より先方に突出している突出部の突出長さは、固定する砥粒の大きさによるが、０．１〜８ｍｍ、特に０．３〜５ｍｍであることが好ましい。更に、台板の径方向に沿った砥石外周刃の幅（切り刃部全体の台板の径方向の長さ）は０．１〜１０ｍｍ、特に０．３〜８ｍｍであることが好ましい。更に、各々の切断砥石ブレードの間隔は、切断後の希土類焼結磁石の厚さによって適宜設定されるが、切断後の希土類焼結磁石の厚さより若干広く（例えば０．０１〜０．４ｍｍ広く）設定することが好ましい。なお、切削時の切断砥石ブレードの回転数は、例えば１，０００〜１５，０００ｒｐｍ、特に３，０００〜１０，０００ｒｐｍとすることが好適である。
【００１９】
本発明においては、切断砥石ブレードにより希土類焼結磁石を切削して切断するが、この切削操作は、マルチ切断刃を、切断砥石ブレードの回転面に沿って移動可能に配設し、上記複数の切断砥石ブレードを回転させて、まず、希土類焼結磁石の一方側から他方側に向けて切削操作を開始し、希土類焼結磁石を分断することなく一旦切削操作を停止し、希土類焼結磁石の位置を固定した状態で、マルチ切断刃を、希土類焼結磁石の他方側に上記切断砥石ブレードの回転面に沿って移動させて、今度は、希土類焼結磁石の他方側から一方側に向けて切削操作を再開し、一方側及び他方側から形成される切削溝を連通させて切断する。即ち、希土類焼結磁石は、表裏面双方側から順に切削される。
【００２０】
具体的には、例えば、図２（Ａ）に示されるように、切断砥石ブレード１１の回転面を上下方向に沿って配置したマルチ切断刃１を、希土類焼結磁石Ｍの一方側（図２中、右側）に配置し、図２（Ｂ）に示されるように、希土類焼結磁石Ｍの一方側から他方側（図２中、左側）に向けて、マルチ切断刃１を下から上に移動させて切削操作を開始し、図２（Ｃ）に示されるように、マルチ切断刃１により、希土類焼結磁石Ｍの厚さの例えば約半分を切削して一旦切削操作を停止し、図２（Ｄ）に示されるように、希土類焼結磁石Ｍは動かさずに、マルチ切断刃１の方を、希土類焼結磁石Ｍの他方側に切断砥石ブレード１１の回転面に沿って移動させ、図２（Ｅ）に示されるように、希土類焼結磁石Ｍの他方側から一方側に向けて、マルチ切断刃１を下から上に移動させて切削操作を再開し、マルチ切断刃１により、希土類焼結磁石Ｍの厚さ方向の残り約半分を切削することにより、図２（Ｆ）に示されるように、一方側及び他方側から形成される切削溝を連通させて、希土類焼結磁石Ｍの厚さ方向の全体を切断して、希土類焼結磁石Ｍが分断される。なお、図２中、１３はスペーサーであり、マルチ切断刃１のその他の構成は、図１と同じ参照符号を付して、その説明を省略する。
【００２１】
本発明においては、切断工程毎に入れ替えられる被切断物（希土類焼結磁石）は、上記切削操作中は、動かさずに固定する一方、切断具（マルチ切断刃）の方は、切断工程毎に同じ位置で同じ動作を繰り返すようにすることが容易であるから、マルチ切断刃の方を、切断砥石ブレードの回転面に沿って移動させること、具体的には、移動前後で切断砥石ブレードの回転面が同じ仮想平面上に位置するように移動させることにより、一方側及び他方側から形成される切削溝の位置のずれを生じさせることなく切断を繰り返すことができる。そして、このように切断することにより、切断砥石ブレードの有効径が小さく、かつ薄い切断砥石ブレードを用いても、高さのある希土類焼結磁石ブロックを、切削溝の連通部における切断面の段差を小さくして、高精度に切断することができる。
【００２２】
本発明の方法では、特に、切断砥石ブレードの台板の厚みが１．２ｍｍ以下、特に０．２〜０．９ｍｍで、切断砥石ブレードの有効径、即ち、回転軸又はスペーサーから切断砥石ブレード外周までの距離（切断砥石ブレードが切断できる最大高さに相当する）が、２００ｍｍ以下、特に１０〜１８０ｍｍである切断砥石ブレードを用い、高さが５ｍｍ以上、特に１０〜１００ｍｍである希土類焼結磁石を切断する際に、従来の方法に比べて、より高精度、かつ効率よく切断でき、有利である。
【００２３】
本発明においては、上述した一方側及び他方側を、各々、鉛直方向の一端側及び他端側とすること、即ち、希土類焼結磁石の被切断面を上下方向に配置し、希土類焼結磁石を上側及び下側から切削することも可能であるが、希土類焼結磁石の固定のしやすさや、切削時に、希土類焼結磁石及び切断砥石ブレードや、後述する冷却液などに対する重力の影響を、一方側及び他方側で均等とすることができる点から、図２（Ａ）〜（Ｆ）に示されるように、上述した一方側及び他方側を、各々、水平方向の一方側及び他方側とすること、即ち、希土類焼結磁石の被切断面を左右方向（又は前後方向）に配置し、希土類焼結磁石を左側及び右側から（又は前側及び後側から）切削することが好適である。
【００２４】
また、本発明においては、一端側及び他端側の各々の切削操作において、切断砥石ブレードが、希土類焼結磁石の被切断面に直交する方向に沿って移動する際に切削すること、例えば、図２（Ａ）〜（Ｆ）に示されるマルチ切断刃１と希土類焼結磁石Ｍとの配置の場合であれば、切断砥石ブレード１１が水平方向に移動する際に切削することも可能であるが、本発明においては、希土類焼結磁石を、希土類焼結磁石の被切断面の両端部で支持すること（図２（Ａ）〜（Ｆ）に示されるマルチ切断刃１と希土類焼結磁石Ｍとの配置の場合であれば、希土類焼結磁石Ｍを上下で支持すること）が好適であることから、切断砥石ブレードが、希土類焼結磁石の被切断面方向に沿って移動する際に切削すること、例えば、図２（Ａ）〜（Ｆ）に示されるように、切断砥石ブレード１１が、鉛直方向に移動する際に希土類焼結磁石Ｍを切削することが好適である。
【００２５】
希土類焼結磁石は、切断砥石ブレードを回転させ、通常、水などの冷却液（なお、この冷却液には、冷媒としての水などの液体以外に、液体又は固体の添加物を含んでいてもよい）を供給しながら、その砥粒部を希土類焼結磁石に接触させて相対的に移動させて（希土類焼結磁石の被切断面に沿った方向、希土類焼結磁石の被切断面に直交する方向又はそれら双方に移動させて）、切断砥石ブレードの砥石外周刃により希土類焼結磁石を切削することにより、切断することができる。
【００２６】
希土類焼結磁石のマルチ切断加工においては、希土類焼結磁石を何らかの方法で固定して切断するが、希土類焼結磁石の固定は、カーボンベース等の基板上に、ワックス等の希土類焼結磁石の切断後に除去可能な接着剤を用いて希土類焼結磁石を接着し、基板を固定する方法、希土類焼結磁石の固定治具を用いて固定する方法などにより可能である。
【００２７】
希土類焼結磁石の切削においては、まず、希土類焼結磁石の一方側において、マルチ切断刃及び希土類焼結磁石のいずれか又は双方を、希土類焼結磁石の切断方向（希土類焼結磁石の被切断面に沿った方向）に一端側から他端側に相対的に移動させて、希土類焼結磁石の被切断面側を、希土類焼結磁石の被切断面に沿った方向に全体に亘って所定の深さ切削して希土類焼結磁石に切削溝を形成する。
【００２８】
この切削溝は、１回の切削操作で形成しても、希土類焼結磁石の被切断面に直交する方向に沿って複数回に分けて、切削操作を繰り返して形成してもよい。切削溝の深さは、砥石外周刃の摩耗の程度によって、切削操作毎に多少変動するが、通常、切断する希土類焼結磁石の高さの４０〜７０％、特に５０％程度が好ましい。切削溝の幅は、切断砥石ブレードの幅によって決定されるが、切削時、切断砥石ブレードの振動により、通常、切断砥石ブレードの幅より若干（例えば、切断砥石ブレードの幅（砥石外周刃の幅）を超え、１ｍｍ以下、好ましくは０．５ｍｍ以下、より好ましくは０．１ｍｍ以下）広くなる。
【００２９】
この切削操作は、希土類焼結磁石を完全に分断することなく一旦停止され、マルチ切断刃を、希土類焼結磁石の一方側から他方側に移動させた後、切削操作を再開し、他方側でも、一方側と同様に、マルチ切断刃及び希土類焼結磁石のいずれか又は双方を、希土類焼結磁石の切断方向（希土類焼結磁石の被切断面に沿った方向）に一端側から他端側に相対的に移動させて、希土類焼結磁石の被切断面側を、希土類焼結磁石の被切断面に沿った方向全体に亘って所定の深さ切削して希土類焼結磁石を切断する。他方側の切削においても、１回の切削操作で残部を切断しても、希土類焼結磁石の高さ方向を複数回に分けて切削操作を繰り返して残部を切断してもよい。
【００３０】
切削操作において、切断砥石ブレードの周速は１０ｍ／ｓｅｃ以上、特に２０〜８０ｍ／ｓｅｃとすることが好ましい。また、切断砥石ブレードの送り速度（進行速度）は１０ｍｍ／ｍｉｎ以上、特に２０〜５００ｍｍ／ｍｉｎとすることが好ましい。本発明の方法は、このような高速切断において、従来の方法に比べて、より高精度、かつ効率よく切断でき、有利である。
【００３１】
希土類焼結磁石のマルチ切断加工においては、通常、切断砥石ブレードに冷却液を供給して切断が行われるが、冷却液の供給には、一端側に冷却液の導入口が形成され、他端側に各々の切断砥石ブレードに対応する複数のブレード挿入用スリットが形成された冷却液供給ノズルが好適に用いられる。
【００３２】
この冷却液供給ノズルとしては、図３に示されるようなものが挙げられる。この冷却液供給ノズル２は、一端が開口して冷却液の導入口２２をなし、また、他端側には、切断砥石ブレードの数に応じてこれに対応する数（通常は、マルチ切断砥石ブレードの切断砥石ブレードの数と同数で複数個、図３に示されているものの場合は１１であり、その数は限定されないが、通常は２〜１００である）のスリット２１が形成されている。この冷却液供給ノズル２の各々のスリット２１には、マルチ切断刃１の各々の切断砥石ブレード１１の外周部が挿入される。従って、スリット２１の間隔は、上述したマルチ切断砥石ブレード１の個々の切断砥石ブレード１１の間隔に対応するように設定され、直線状に互いに平行に形成されている。なお、図３中、１３はスペーサーであり、マルチ切断刃１のその他の構成は、図１と同じ参照符号を付して、その説明を省略する。
【００３３】
スリットに挿入された切断砥石ブレードの外周部は、切断砥石ブレードと接触した冷却液を、切断砥石ブレードの表面（外周部）に同伴させて冷却液を希土類焼結磁石の各々の切断加工点に供給することになる。そのため、スリットの幅は、切断砥石ブレードの幅（即ち、砥石外周刃の幅）より広く形成する必要がある。スリットの幅があまり広いと、冷却液が効果的に切断砥石ブレード側に供給できず、スリットから流下する量が多くなるだけであるため、冷却液供給ノズルのスリットの幅は、切断砥石ブレードの砥石外周刃の幅Ｗに対して、Ｗｍｍを超えて、好ましくは（Ｗ＋０．１）ｍｍ以上で、（Ｗ＋６）ｍｍ以下であることが好ましい。一方、スリットの長さは、切断砥石ブレードの外周部を挿入したとき、切断砥石ブレードの外周部が、冷却液供給ノズルの内部で冷却液と十分接触した状態にできるような長さに形成され、通常、切断砥石ブレードの台板の外径の２〜３０％程度の長さが好適である。
【００３４】
本発明においては、希土類焼結磁石を、固定治具により上下で挟持して固定治具内に固定し、固定治具の位置を固定することにより、希土類焼結磁石の位置を固定することができる。このような固定治具としては、例えば、希土類焼結磁石が載置されるベースをなす第１の挟持体と、希土類焼結磁石上に配設される第２の挟持体と、第１及び第２の挟持体に、希土類焼結磁石の上下の一方又は双方から希土類焼結磁石に押圧力を与える押圧部材とを備えるものが挙げられ、特に、第１及び第２の挟持体の一方又は双方の、希土類焼結磁石との接触部近傍に、希土類焼結磁石の被切断面側の一方又は双方から挟持体の内部に向かって略水平に溝が形成されることによって、挟持体の希土類焼結磁石側に弾性片が形成されているもの、特に、弾性片の上方又は下方への移動により生じる弾発力により、第１及び第２の挟持体の間で希土類焼結磁石が支持されるように構成されているものが好適である。第１及び第２の挟持体の材質は、剛性と弾性のバランスがよい材料であることが必要であり、かつ加工のしやすい材料であることが好ましく、例えば、クロムモリブデン鋼などの鋼材、ジュラルミン等のアルミニウム合金などの金属材料、ポリアセタールなどのエンジニアリングプラスチックなどの樹脂材料が挙げられる。
【００３５】
このような固定治具の具体例を、図を参照して説明する。図４には、固定治具の一例が示されており、この固定治具は、希土類焼結磁石Ｍが載置されるベースをなす第１の挟持体３１と、希土類焼結磁石上に配設される第２の挟持体３２と、第１及び第２の挟持体３１、３２に、希土類焼結磁石Ｍの上下の一方又は双方から希土類焼結磁石Ｍに押圧力を与える押圧部材３３とを備えている。この場合、第１の挟持体３１の希土類焼結磁石Ｍとの接触部近傍に、希土類焼結磁石Ｍの双方の被切断面側の各々から、第１の挟持体３１の内部に向かって略水平に溝３１１、３１１が形成されている。また、各々の溝３１１、３１１の上方（第１の挟持体３１の希土類焼結磁石Ｍ側）が、弾性片３１２、３１２となっている。そして、この弾性片３１２、３１２は、弾性片３１２、３１２の下方への移動により生じる弾発力により、第１及び第２の挟持体３１、３２の間で希土類焼結磁石Ｍを支持できるようになっている。
【００３６】
一方、押圧部材３３は、この場合、第１の挟持体３１、希土類焼結磁石Ｍ及び第２の挟持体３２を取り囲むフレーム３３１と、第２の挟持体３２を希土類焼結磁石Ｍから離間する側から押圧するためのねじ状のビス３３２，３３２とを備え、ビス３３２，３３２は、フレーム３３１を貫通して螺合しており、フレーム３３１に設けられたネジ穴から挿入されたビス３３２、３３２を回転させることにより、第２の挟持体３２が希土類焼結磁石Ｍに押圧力を与えるようになっている。この場合、ビスの締め付けトルクにより、また、必要に応じてスプリングなどを用いることにより、押圧時の荷重を制御することができ、荷重を、加工負荷に応じて調整することが可能である。押圧時の荷重は、弱すぎると、加工負荷に負けてワークが動き、加工精度が悪化するおそれがある一方、荷重が強すぎると、切断加工の最終段階、即ち、希土類焼結磁石片に分割される段階で、ワークが動いて、希土類焼結磁石片にカケやえぐれが発生するおそれがある。押圧部材の構成は、フレーム３３１とビス３３２とによるものに限られず、必要に応じて適宜他の部材を付加した上で、クランプ、エアシリンダ、油圧シリンダなどにより与えてもよい。
【００３７】
このような固定治具は、上述したマルチ切断加工において、一方側及び他方側を、各々、水平方向の一方側及び他方側とすること、即ち、希土類焼結磁石の被切断面を左右方向（又は前後方向）に配置し、希土類焼結磁石を左側及び右側から（又は前側及び後側から）切削する場合に特に好適であり、このような固定治具を用いることにより、希土類焼結磁石を、強固ではあるが、柔軟性をもって効果的に上下で固定することができる。
【００３８】
また、本発明の固定治具においては、弾性片が形成された挟持体の希土類焼結磁石側において、希土類焼結磁石の被切断面側の双方の一部が高く形成され、挟持体が、希土類焼結磁石の挟持体と対向する面の一部のみと接触するようになっていることが好ましい。具体的には、例えば、図４に示される第１の挟持体３１では、第１の挟持体３１の希土類焼結磁石Ｍ側で、希土類焼結磁石Ｍの被切断面側（図４中、左右側）の双方の一部が高く形成、即ち、第１の挟持体３１の先端部３１２ａ、３１２ａが、他の部分と比べて高く（厚く）形成されており、第１の挟持体３１、即ち、弾性片３１２、３１２が、希土類焼結磁石Ｍの第１の挟持体３１と対向する面の一部のみと接触するようになっている。弾性片が形成された挟持体をこのように形成することにより、希土類焼結磁石Ｍが傾くことなく弾性片３１２、３１２が、希土類焼結磁石Ｍから離間する側（図４中、下方）に移動して、弾性片３１２、３１２の弾発力を希土類焼結磁石Ｍに与えることができる。
【００３９】
更に、本発明の固定治具においては、弾性片が形成された挟持体の希土類焼結磁石側において、希土類焼結磁石の被切断面側の双方の縁部に、希土類焼結磁石の脱落を防止するための係止部を設けることが好ましい。具体的には、例えば、図４に示される第１の挟持体３１では、第１の挟持体３１の希土類焼結磁石Ｍ側で、希土類焼結磁石Ｍの被切断面側（図４中、左右側）の双方の縁部が、更に高く形成、即ち、第１の挟持体３１の先端部３１２ａ、３１２ａの縁部が、先端部３１２ａ、３１２ａの他の部分と比べて高く（厚く）形成されており、この縁部が係止部３１２ｂ、３１２ｂとなっている。この係止部３１２ｂ、３１２ｂにより、弾性片３１２、３１２が希土類焼結磁石Ｍから離間する側（図４中、下方）に移動したときでも、希土類焼結磁石Ｍが第１の挟持体３１から外れることを防止することができる。
【００４０】
上述した例では、第１の挟持体の希土類焼結磁石との接触部近傍に、希土類焼結磁石の双方の被切断面側の各々から、第１の挟持体の内部に向かって略水平に溝が形成され、各々の溝の上方が、弾性片となっているもの、即ち、溝が２方向から形成され、弾性片が２方向に形成されているものを例示したが、これに限られず、例えば、図５に示される第１の挟持体３１のように、第１の挟持体３１の希土類焼結磁石との接触部近傍に、希土類焼結磁石の一方の被切断面側のみから、第１の挟持体３１の内部に向かって略水平に溝３１１が形成され、溝３１１の上方（第１の挟持体３１の希土類焼結磁石側）が、弾性片３１２となっているものでもよい。この場合も、この弾性片３１２は、弾性片３１２の下方への移動により生じる弾発力により、第１及び第２の挟持体の間で希土類焼結磁石を支持できるようになっている。この場合も同様に、図５に示されるように、第１の挟持体３１の先端部３１２ａを、他の部分と比べて高く（厚く）形成することができ、また、第１の挟持体３１の先端部３１２ａの縁部を、先端部３１２ａの他の部分と比べて高く（厚く）形成して、この縁部を係止部３１２ｂ、３１２ｂとすることができる。
【００４１】
固定治具には、マルチ切断刃の複数の切断砥石ブレードの各々に対応して各々の切断砥石ブレードの外周部を挿入可能にした複数のガイド溝を形成することができる。例えば、図４に示される第１及び第２の挟持体３１、３２には、各々、希土類焼結磁石Ｍに対向する側（第１挟持体３１の上部及び第２の挟持体３２の下部）に、複数の切断砥石ブレードの各々に対応する複数（この場合は、各々１１本であるが、その数は限定されない）のガイド溝３１ａ、３２ａが形成されている。このガイド溝は、希土類焼結磁石を切断する前、即ち、希土類焼結磁石を固定治具に固定する前に、事前に形成しておいてもよいが、ガイド溝を形成していない固定治具に希土類焼結磁石を固定し、最初の希土類焼結磁石を切断する際に、希土類焼結磁石の切断に合わせて、切断砥石ブレードで第１の挟持体３１及び第２の挟持体３２を切削して、ガイド溝を形成することもできる。
【００４２】
第１の挟持体３１のガイド溝３１ａ、及び第２の挟持体３２のガイド溝３２ａの各々には、切断砥石ブレードの外周部が挿入される。従って、ガイド溝３１ａ、３２ａの間隔は、上述したマルチ切断刃の個々の切断砥石ブレードの間隔に対応するように設定され、直線状に互いに平行に形成される。ガイド溝３１ａ間の幅、及びガイド溝３２ａ間の幅は、通常、切断されて得られる希土類焼結磁石の厚さ以下に設定される。
【００４３】
ガイド溝の幅は、切断砥石ブレードの幅（即ち、砥石外周刃の幅）より広く形成する必要がある。固定治具のガイド溝の幅は、切断砥石ブレードの砥石外周刃の幅Ｗに対して、Ｗｍｍを超えて、好ましくは（Ｗ＋０．１）ｍｍ以上で、（Ｗ＋６）ｍｍ以下であることが好ましい。一方、ガイド溝の長さ（切削方向の長さ）及び高さは、希土類焼結磁石の切削操作において、切断砥石ブレードがガイド溝内を移動できるような長さ及び高さに形成される。
【００４４】
本発明の固定治具では、例えば、第１の挟持体及び第２の挟持体の一方のみに弾性片が形成され、他方の挟持体には弾性片が設けられていないこと、例えば、他方の挟持体の希土類焼結磁石との接触面が、平面状に形成され、希土類焼結磁石の挟持体と対向する面の全体と接触するように構成されていることが好ましい。具体的には、図４に示されるように、第１の挟持体のみに弾性片が形成され、第２の挟持体の希土類焼結磁石との接触面が、平面状に形成され、希土類焼結磁石の挟持体と対向する面の全体と接触するように構成することができる。このような固定治具を用いると、弾性片が形成されている一方の挟持体側から他方の挟持体側へ切断砥石ブレードを鉛直方向に移動させて、希土類焼結磁石を切削する場合、具体的には、図４に示される場合であれば、弾性片が形成されている第１の挟持体側から、弾性片が形成されていない第２の挟持体側へ、この場合は、下から上へ切断砥石ブレードを鉛直方向に移動させる場合に有利である。これは、切断砥石ブレードを希土類焼結磁石に当接させて切削する際、切断砥石ブレードが希土類焼結磁石を押圧する切断砥石ブレードの移動方向前方側の挟持体の方が、より強く押されるため、希土類焼結磁石の全体と平面で接触するようにすれば、より安定した支持が可能となるためである。
【００４５】
なお、弾性片が形成されていない挟持体においても、希土類焼結磁石側において、希土類焼結磁石の被切断面側の双方の縁部に、希土類焼結磁石の脱落を防止するための係止部を設けてもよい。具体的には、例えば、図４に示される第２の挟持体３２のように、第２の挟持体３２の希土類焼結磁石Ｍ側で、希土類焼結磁石Ｍの被切断面側（図４中、左右側）の双方の縁部を高く形成し、この縁部を係止部３２ｂ、３２ｂとすることができる。この係止部３２ｂ、３２ｂにより、第１の挟持体３１の弾性片３１２、３１２が希土類焼結磁石Ｍから離間する側（図４中、下方）に移動したときでも、希土類焼結磁石Ｍが第２の挟持体３２から外れることを防止することができる。
【００４６】
また、この場合、切削加工における切断砥石ブレードの切削点において、切断砥石ブレードの回転方向が、切断砥石ブレードの移動方向と逆向きとなるように、切断砥石ブレードを回転させることが好ましい。具体的には、図２（Ａ）〜（Ｆ）に示されるマルチ切断刃１と希土類焼結磁石Ｍとの配置の場合であれば、マルチ切断刃１は、各々、下から上に移動するので、図２中、一方側では反時計回り、他方側では時計回りに回転させることになる。従って、この場合は、一方側と他方側で切断砥石ブレードの回転方向を反転させることになる。切断砥石ブレードの回転方向をこのようにすれば、切断砥石ブレードの回転と共に、切削屑や冷却液を下方に排出することができ、排出された切削屑や冷却液の処理が容易になる。
【００４７】
本発明は、希土類焼結磁石を、好適な切断の対象とし、この被切断物としての希土類焼結磁石（希土類永久磁石）は特に限定されるものではないが、一例を挙げれば、特にＲ−Ｆｅ−Ｂ系（ＲはＹを含む希土類元素のうちの少なくとも１種、以下同じ）の希土類焼結磁石の切断に好適に適用できる。Ｒ−Ｆｅ−Ｂ系希土類焼結磁石としては、例えば、質量百分率で５〜４０％のＲ、５０〜９０％のＦｅ、０．２〜８％のＢを含有するもの、更に、磁気特性や耐食性を改善するために、必要に応じてＣ、Ａｌ、Ｓｉ、Ｔｉ、Ｖ、Ｃｒ、Ｍｎ、Ｃｏ、Ｎｉ、Ｃｕ、Ｚｎ、Ｇａ、Ｚｒ、Ｎｂ、Ｍｏ、Ａｇ、Ｓｎ、Ｈｆ、Ｔａ、Ｗなどの添加元素の１種以上を含むものが好適である。これらの添加元素の添加量は、Ｃｏの場合は３０質量％以下、その他の元素の場合は８質量％以下が通常である。このようなＲ−Ｆｅ−Ｂ系希土類焼結磁石は、例えば、原料金属を秤量して、溶解、鋳造し、得られた合金を平均粒径１〜２０μｍまで微粉砕し、Ｒ−Ｆｅ−Ｂ系希土類永久磁石粉末を得、その後、磁場中で成形し、次いで１，０００〜１，２００℃で０．５〜５時間焼結し、更に４００〜１，０００℃で熱処理して製造することが可能である。
【実施例】
【００４８】
以下、実施例及び比較例を示し、本発明を具体的に説明するが、本発明は下記の実施例に制限されるものではない。
【００４９】
［実施例１］
超硬合金（ＷＣ９０質量％／Ｃｏ１０質量％の組成）製の外径１１５ｍｍφ×内径６０ｍｍφ×０．３５ｍｍｔの円板状台板の外周縁部にレジンボンド法によりダイヤモンド砥粒を固着（平均粒径１５０μｍの人工ダイヤモンドを体積含有率で２５％含有）させてこれを砥石外周刃（砥石部）とし、切断砥石ブレード（外周切断刃）を作製した。砥石外周刃の台板からの突き出しは片側０．０２５ｍｍ、即ち、砥石外周刃の幅（台板の厚さ方向の幅）は０．４ｍｍとした。
【００５０】
この切断砥石ブレードを用いて、Ｎｄ−Ｆｅ−Ｂ系希土類焼結磁石を被切断物として切断試験を行った。切断試験は次のような条件で行った。切断砥石ブレードを、スペーサーを挟んで１．６８ｍｍ間隔で４６枚組んでマルチ切断刃（マルチ切断砥石ブレード）とした。スペーサーは８２ｍｍφ×６０ｍｍφ×１．６８ｍｍｔのものを用いた。これは、切断後の希土類焼結磁石の厚さを１．６ｍｍｔとする設定である。また、マルチ切断刃と共に、冷却液供給ノズルを用い、マルチ切断刃の切断砥石ブレードの砥石外周刃を含む外周縁部を、冷却液供給ノズルのスリット内に挿入した。
【００５１】
また、被切断物であるＮｄ−Ｆｅ−Ｂ系希土類焼結磁石は、長さ９４ｍｍ×幅４５ｍｍ×高さ２３ｍｍのものを用いた。この場合は、磁石１ブロックを、外周切断刃で等間隔に長さ方向に沿った４６箇所で切断し４７に分割して、一度に、両端の２枚を除いた４５枚（１．６ｍｍｔ）を製品（希土類焼結磁石片）として回収する４５枚取りである。
【００５２】
Ｎｄ−Ｆｅ−Ｂ系希土類焼結磁石は、図４に示される固定治具で固定して切断した。この固定治具の第１の挟持体及び第２の挟持体には、各々、希土類焼結磁石の長さ方向に０．６ｍｍ（ガイド溝の幅に相当）、希土類焼結磁石の幅方向に５６ｍｍ、希土類焼結磁石の高さ方向に２４ｍｍのガイド溝が、希土類焼結磁石の切断位置（マルチ切断刃の切断砥石ブレードの位置に合わせて４６箇所形成されている。
【００５３】
切断操作は以下のとおりとした。まず、希土類焼結磁石を固定した固定治具を不動とし、冷却液供給ノズルから冷却液を６０Ｌ／ｍｉｎの流速で供給した。次に、図２（Ａ）に示されるように、切断砥石ブレード１１の回転面を上下方向に沿って配置したマルチ切断刃１を、希土類焼結磁石Ｍの一方側（図２中、右側）に配置し、図２（Ｂ）に示されるように、マルチ切断刃１を切断砥石ブレード１１の切削点において、切断砥石ブレード１１の回転方向が、切断砥石ブレード１１の移動方向と逆向き（図２中、反時計回り）となるように、８，５００ｒｐｍ（周速５１．２ｍ／ｓｅｃ）で回転させた。
【００５４】
次に、冷却液を冷却液供給ノズルから供給しながら、固定治具の第１の挟持体３１の脇で、希土類焼結磁石Ｍの一方側から他方側（図２中、右側から左側）に向けて、マルチ切断刃１をその外周から０．５ｍｍ各々のガイド溝３１ａに挿入し、希土類焼結磁石Ｍの下から上に、４００ｍｍ／ｍｉｎの速度で移動させて切削操作を開始し、希土類焼結磁石Ｍの上端まで到達した後、マルチ切断刃１を希土類焼結磁石Ｍの一方側で上から下に戻して、希土類焼結磁石Ｍに切削溝（深さ０．５ｍｍ）を形成した。次に、第１の挟持体３１の一方側から他方側に、マルチ切断刃１を更に０．５ｍｍ挿入し、希土類焼結磁石Ｍの下から上に、４００ｍｍ／ｍｉｎの速度で移動させて切削し、希土類焼結磁石Ｍの上端まで到達した後、マルチ切断刃１を希土類焼結磁石Ｍの一方側で上から下に戻した。この動作を繰り返し、図２（Ｃ）に示されるように、マルチ切断刃１により、希土類焼結磁石Ｍの厚さの約半分を切削して一旦切削操作を停止した。
【００５５】
次に、図２（Ｄ）に示されるように、希土類焼結磁石Ｍは動かさずに、マルチ切断刃１の方を、希土類焼結磁石Ｍの他方側に切断砥石ブレード１１の回転面に沿って移動させ、図２（Ｅ）に示されるように、マルチ切断刃１を切断砥石ブレード１１の切削点において、切断砥石ブレード１１の回転方向が、切断砥石ブレード１１の移動方向と逆向き（図２中、時計回り）となるように、８，５００ｒｐｍ（周速５１．２ｍ／ｓｅｃ）で回転させた。
【００５６】
次に、冷却液を冷却液供給ノズルから供給しながら、固定治具の第１の挟持体３１の脇で、希土類焼結磁石Ｍの他方側から一方側（図２中、左側から右側）に向けて、マルチ切断刃１をその外周から０．５ｍｍ各々のガイド溝３１ａに挿入し、希土類焼結磁石Ｍの下から上に、４００ｍｍ／ｍｉｎの速度で移動させて切削操作を再開し、希土類焼結磁石Ｍの上端まで到達した後、マルチ切断刃１を希土類焼結磁石Ｍの他方側で上から下に戻して、希土類焼結磁石Ｍに切削溝（深さ０．５ｍｍ）を形成した。次に、第１の挟持体３１の他方側から一方側に、マルチ切断刃１を更に０．５ｍｍ挿入し、希土類焼結磁石Ｍの下から上に、４００ｍｍ／ｍｉｎの速度で移動させて切削し、希土類焼結磁石Ｍの上端まで到達した後、マルチ切断刃１を希土類焼結磁石Ｍの他方側で上から下に戻した。この動作を繰り返し、希土類焼結磁石Ｍの厚さ方向の残りを切削することにより、図２（Ｆ）に示されるように、一方側及び他方側から形成される切削溝を連通させて、希土類焼結磁石Ｍの厚さ方向の全体を切断した。
【００５７】
Ｎｄ−Ｆｅ−Ｂ系希土類焼結磁石１２ブロックを切断して、その切断精度を評価した。まず、分割後に回収された希土類焼結磁石製品の個々について、切削溝の連通部における段差の最大値を、希土類焼結磁石製品の両方の切断面で測定した。その結果、個々の希土類焼結磁石製品における厚さのばらつきの評価として、希土類焼結磁石製品の個々について、切断面間の厚さを、切断面の角部４点及び中央部１点の計５点、マイクロメーターで測定し、５点の測定点の厚さの最大値と最小値との差（Ａ値）を求めたところ、３〜４６μｍであり、Ａ値の平均は１５μｍであった。また、希土類焼結磁石製品全体における厚さのばらつきの評価として、上記切断面の角部４点及び中央部１点の計５点で測定した切断面間の厚さの平均値（Ｂ値）を求めたところ、１．５６６〜１．６４１ｍｍであり、Ｂ値の平均は１．６０１ｍｍであった。
【００５８】
［比較例１］
希土類焼結磁石の一方側を実施例１と同様にして切削した後、固定治具の固定を解放し、希土類焼結磁石を固定治具から一旦取り外し、希土類焼結磁石の天地を反転させ、希土類焼結磁石の切断溝を、反転後に対向した治具のガイド溝に沿って位置を合わせた後、希土類類焼結磁石を再び固定治具に固定し、希土類焼結磁石の他方側を、実施例１の一方側と同様にして切削することにより、一方側及び他方側から形成される切削溝を連通させて、希土類焼結磁石の厚さ方向の全体を切断した。
【００５９】
Ｎｄ−Ｆｅ−Ｂ系希土類焼結磁石１２ブロックを切断して、その切断精度を実施例１と同様にして評価した。その結果、Ａ値は６〜９８μｍ、Ａ値の平均は３５μｍ、Ｂ値は１．５５１〜１．６３３ｍｍ、Ｂ値の平均は１．５９２ｍｍであった。
【００６０】
［実施例２］
超硬合金（ＷＣ９０質量％／Ｃｏ１０質量％の組成）製の外径１２５ｍｍφ×内径６０ｍｍφ×０．３５ｍｍｔの円板状台板の外周縁部にレジンボンド法によりダイヤモンド砥粒を固着（平均粒径１５０μｍの人工ダイヤモンドを体積含有率で２５％含有）させてこれを砥石外周刃（砥石部）とし、切断砥石ブレード（外周切断刃）を作製した。砥石外周刃の台板からの突き出しは片側０．０２５ｍｍ、即ち、砥石外周刃の幅（台板の厚さ方向の幅）は０．４ｍｍとした。
【００６１】
この切断砥石ブレードを用いて、Ｎｄ−Ｆｅ−Ｂ系希土類焼結磁石を被切断物として切断試験を行った。切断試験は次のような条件で行った。切断砥石ブレードを、スペーサーを挟んで１．７９ｍｍ間隔で３０枚組んでマルチ切断刃（マルチ切断砥石ブレード）とした。スペーサーは９３ｍｍφ×６０ｍｍφ×１．７９ｍｍｔのものを用いた。これは、切断後の希土類焼結磁石の厚さを１．７１ｍｍｔとする設定である。また、マルチ切断刃と共に、冷却液供給ノズルを用い、マルチ切断刃の切断砥石ブレードの砥石外周刃を含む外周縁部を、冷却液供給ノズルのスリット内に挿入した。
【００６２】
また、被切断物であるＮｄ−Ｆｅ−Ｂ系希土類焼結磁石は、長さ６３ｍｍ×幅４４ｍｍ×高さ２１．５ｍｍのものを用いた。この場合は、磁石１ブロックを、外周切断刃で等間隔に長さ方向に沿った３０箇所で切断し３１に分割して、一度に、両端の２枚を除いた２９枚（１．７１ｍｍｔ）を製品（希土類焼結磁石片）として回収する、２９枚取りである。
【００６３】
Ｎｄ−Ｆｅ−Ｂ系希土類焼結磁石は、図４に示される固定治具で固定して切断した。この固定治具の第１の挟持体及び第２の挟持体には、各々、希土類焼結磁石の長さ方向に０．６ｍｍ（ガイド溝の幅に相当）、希土類焼結磁石の幅方向に５６ｍｍ、希土類焼結磁石の高さ方向に２２．５ｍｍのガイド溝が、希土類焼結磁石の切断位置（マルチ切断刃の切断砥石ブレードの位置に合わせて３０箇所形成されている。
【００６４】
切断操作は以下のとおりとした。まず、希土類焼結磁石を固定した固定治具を不動とし、冷却液供給ノズルから冷却液を６０Ｌ／ｍｉｎの流速で供給した。次に、図２（Ａ）に示されるように、切断砥石ブレード１１の回転面を上下方向に沿って配置したマルチ切断刃１を、希土類焼結磁石Ｍの一方側（図２中、右側）に配置し、図２（Ｂ）に示されるように、マルチ切断刃１を切断砥石ブレード１１の切削点において、切断砥石ブレード１１の回転方向が、切断砥石ブレード１１の移動方向と逆向き（図２中、反時計回り）となるように、８，５００ｒｐｍ（周速５５．６ｍ／ｓｅｃ）で回転させた。
【００６５】
次に、冷却液を冷却液供給ノズルから供給しながら、固定治具の第１の挟持体３１の脇で、希土類焼結磁石Ｍの一方側から他方側（図２中、右側から左側）に向けて、マルチ切断刃１をその外周から０．２５ｍｍ各々のガイド溝３１ａに挿入し、希土類焼結磁石Ｍの下から上に、１，０００ｍｍ／ｍｉｎの速度で移動させて切削操作を開始し、希土類焼結磁石Ｍの上端まで到達した後、マルチ切断刃１を希土類焼結磁石Ｍの一方側で上から下に戻して、希土類焼結磁石Ｍに切削溝（深さ０．２５ｍｍ）を形成した。次に、第１の挟持体３１の一方側から他方側に、マルチ切断刃１を更に０．２５ｍｍ挿入し、希土類焼結磁石Ｍの下から上に、１，０００ｍｍ／ｍｉｎの速度で移動させて切削し、希土類焼結磁石Ｍの上端まで到達した後、マルチ切断刃１を希土類焼結磁石Ｍの一方側で上から下に戻した。この動作を繰り返し、図２（Ｃ）に示されるように、マルチ切断刃１により、希土類焼結磁石Ｍの厚さの約半分を切削して一旦切削操作を停止した。
【００６６】
次に、図２（Ｄ）に示されるように、希土類焼結磁石Ｍは動かさずに、マルチ切断刃１の方を、希土類焼結磁石Ｍの他方側に切断砥石ブレード１１の回転面に沿って移動させ、図２（Ｅ）に示されるように、マルチ切断刃１を切断砥石ブレード１１の切削点において、切断砥石ブレード１１の回転方向が、切断砥石ブレード１１の移動方向と逆向き（図２中、時計回り）となるように、８，５００ｒｐｍ（周速５５．６ｍ／ｓｅｃ）で回転させた。
【００６７】
次に、冷却液を冷却液供給ノズルから供給しながら、固定治具の第１の挟持体３１の脇で、希土類焼結磁石Ｍの他方側から一方側（図２中、左側から右側）に向けて、マルチ切断刃１をその外周から０．２５ｍｍ各々のガイド溝３１ａに挿入し、希土類焼結磁石Ｍの下から上に、１，０００ｍｍ／ｍｉｎの速度で移動させて切削操作を再開し、希土類焼結磁石Ｍの上端まで到達した後、マルチ切断刃１を希土類焼結磁石Ｍの他方側で上から下に戻して、希土類焼結磁石Ｍに切削溝（深さ０．２５ｍｍ）を形成した。次に、第１の挟持体３１の他方側から一方側に、マルチ切断刃１を更に０．２５ｍｍ挿入し、希土類焼結磁石Ｍの下から上に、１，０００ｍｍ／ｍｉｎの速度で移動させて切削し、希土類焼結磁石Ｍの上端まで到達した後、マルチ切断刃１を希土類焼結磁石Ｍの他方側で上から下に戻した。この動作を繰り返し、希土類焼結磁石Ｍの厚さ方向の残りを切削することにより、図２（Ｆ）に示されるように、一方側及び他方側から形成される切削溝を連通させて、希土類焼結磁石Ｍの厚さ方向の全体を切断した。
【００６８】
Ｎｄ−Ｆｅ−Ｂ系希土類焼結磁石５ブロックを切断して、その切断精度を実施例１と同様にして評価した。その結果、Ａ値は１〜２５μｍ、Ａ値の平均は８μｍ、Ｂ値は１．６９７〜１．７３４ｍｍ、Ｂ値の平均は１．７１７ｍｍであった。
【００６９】
［比較例２］
希土類焼結磁石の一方側を実施例１と同様にして切削した後、固定治具の固定を解放し、希土類焼結磁石を固定治具から一旦取り外し、希土類焼結磁石の天地を反転させ、希土類焼結磁石の切断溝を、反転後に対向した治具のガイド溝に沿って位置を合わせた後、希土類類焼結磁石を再び固定治具に固定し、希土類焼結磁石の他方側を、実施例１の一方側と同様にして切削することにより、一方側及び他方側から形成される切削溝を連通させて、希土類焼結磁石の厚さ方向の全体を切断した。
【００７０】
Ｎｄ−Ｆｅ−Ｂ系希土類焼結磁石５ブロックを切断して、その切断精度を実施例１と同様にして評価した。その結果、Ａ値は７〜７９μｍ、Ａ値の平均は４０μｍ、Ｂ値は１．６６７〜１．７１７ｍｍ、Ｂ値の平均は１．６９３ｍｍであった。
【符号の説明】
【００７１】
１  マルチ切断刃
１１  切断砥石ブレード
１１ａ  砥石外周刃
１１ｂ  台板
１２  回転軸
１３  スペーサー
２  冷却液供給ノズル
２１  スリット
２２  冷却液導入口
３１  第１の挟持体
３１ａ  ガイド溝
３１１  溝
３１２  弾性片
３１２ａ  先端部
３１２ｂ  係止部
３２  第２の挟持体
３２ａ  ガイド溝
３２ｂ  係止部
３３  押圧部材
３３１  フレーム
３３２  ビス
Ｍ  希土類焼結磁石
【図１】
2018103336.tif 000003
【図２】
2018103336.tif 000004
【図３】
2018103336.tif 000005
【図４】
2018103336.tif 000006
【図５】
2018103336.tif 000007
【手続補正書】
【提出日】平成29年12月25日(2017.12.25)
【手続補正１】
【補正対象書類名】明細書
【補正対象項目名】００１４
【補正方法】変更
【補正の内容】
【００１４】
このマルチ切断加工には、従来公知の外周刃切断用の切断砥石ブレードを用いることができ、例えば、図１に示されるような、外周縁部に砥石外周刃（砥粒部）１１ａを薄板円板状（この場合は、円板の中心部に回転軸を貫通させるための円形の穴が形成されている）の台板１１ｂに固着した切断砥石ブレード（外周刃）１１を複数（図１に示されているものの場合は１９であり、その数は限定されないが、通常は２〜１００である）、スペーサー（図示せず）を介して回転軸（シャフト）１２に取り付け、組み上げたマルチ切断刃（マルチ切断砥石ブレード）１を用いることができる。
【手続補正２】
【補正対象書類名】明細書
【補正対象項目名】００５２
【補正方法】変更
【補正の内容】
【００５２】
Ｎｄ−Ｆｅ−Ｂ系希土類焼結磁石は、図４に示される固定治具で固定して切断した。この固定治具の第１の挟持体及び第２の挟持体には、各々、希土類焼結磁石の長さ方向に０．６ｍｍ（ガイド溝の幅に相当）、希土類焼結磁石の幅方向に５６ｍｍ、希土類焼結磁石の高さ方向に２４ｍｍのガイド溝が、希土類焼結磁石の切断位置（マルチ切断刃の切断砥石ブレードの位置）に合わせて４６箇所形成されている。
【手続補正３】
【補正対象書類名】明細書
【補正対象項目名】００６３
【補正方法】変更
【補正の内容】
【００６３】
Ｎｄ−Ｆｅ−Ｂ系希土類焼結磁石は、図４に示される固定治具で固定して切断した。この固定治具の第１の挟持体及び第２の挟持体には、各々、希土類焼結磁石の長さ方向に０．６ｍｍ（ガイド溝の幅に相当）、希土類焼結磁石の幅方向に５６ｍｍ、希土類焼結磁石の高さ方向に２２．５ｍｍのガイド溝が、希土類焼結磁石の切断位置（マルチ切断刃の切断砥石ブレードの位置）に合わせて３０箇所形成されている。
【手続補正４】
【補正対象書類名】明細書
【補正対象項目名】００６９
【補正方法】変更
【補正の内容】
【００６９】
［比較例２］
希土類焼結磁石の一方側を実施例２と同様にして切削した後、固定治具の固定を解放し、希土類焼結磁石を固定治具から一旦取り外し、希土類焼結磁石の天地を反転させ、希土類焼結磁石の切断溝を、反転後に対向した治具のガイド溝に沿って位置を合わせた後、希土類類焼結磁石を再び固定治具に固定し、希土類焼結磁石の他方側を、実施例２の一方側と同様にして切削することにより、一方側及び他方側から形成される切削溝を連通させて、希土類焼結磁石の厚さ方向の全体を切断した。